(57)【要約】【課題】特別な表面処理がなされていない炭素電極をアノードとして有する従来の微生物燃料電池よりも出力電流密度に優れる微生物燃料電池を提供すること。【解決手段】微生物燃料電池は、電解槽と、前記電解槽内に収容され、少なくともその一部が１種または２種以上の電子供与微生物を含む電解質溶液と、前記電解質溶液に接触するように配置されたアノードと、前記電解質溶液に接触するように、またはカチオン透過性の隔膜を挟んで前記電解質溶液と隣接するように配置されたカソードと、を有する。前記アノードは、タングステンまたは酸化タングステンを含む。前記アノードの表層における前記タングステンおよび前記酸化タングステンの合計質量比は、３〜１００質量％の範囲内である。【選択図】図４
2015032536.tif 000002
【特許請求の範囲】
【請求項１】
電解槽と、
前記電解槽内に収容され、少なくともその一部が１種または２種以上の電子供与微生物を含む電解質溶液と、
前記電解質溶液に接触するように配置されたアノードと、
前記電解質溶液に接触するように、またはカチオン透過性の隔膜を挟んで前記電解質溶液と隣接するように配置されたカソードと、
を有し、
前記アノードは、タングステンまたは酸化タングステンを含み、
前記アノードの表面から深さ１００ｎｍまでの表層における前記タングステンおよび前記酸化タングステンの合計質量比は、３〜１００質量％の範囲内である、
微生物燃料電池。
【請求項２】
前記アノードは、導電体からなる電極本体と、前記電極本体の表面に配置された、タングステンおよび／または酸化タングステンを合計３〜１００質量％含む触媒層と、を有する、請求項１に記載の微生物燃料電池。
【請求項３】
前記アノードは、タングステンを含む、請求項１または請求項２に記載の微生物燃料電池。
【請求項４】
前記アノードは、酸化タングステンを含む、請求項１または請求項２に記載の微生物燃料電池。
【請求項５】
前記導電体は、炭素である、請求項２に記載の微生物燃料電池。
【請求項６】
前記電解槽は、前記電子供与微生物を含む前記電解質溶液を収容するアノード槽と、前記アノード槽に対してカチオン透過性の隔膜を挟んで配置され、前記電解質溶液を収容するカソード槽とを含み、
前記アノードは、前記アノード槽内の前記電解質溶液に接触するように配置され、
前記カソードは、前記カソード槽内の前記電解質溶液に接触するように配置されている、
請求項１〜５のいずれか一項に記載の微生物燃料電池。
【請求項７】
前記電解槽は、前記電子供与微生物を含む前記電解質溶液を収容し、
前記アノードは、前記電解質溶液に接触するように配置され、
前記カソードは、ガス透過性を有し、かつ前記隔膜を挟んで前記電解質溶液と隣接するように配置されている、
請求項１〜５のいずれか一項に記載の微生物燃料電池。
【請求項８】
前記電解槽は、前記電子供与微生物を含む前記電解質溶液を収容し、
前記アノードは、液体透過性を有し、かつ前記電解質溶液に接触するように配置され、
前記隔膜は、前記アノードを挟んで前記電解質溶液と隣接するように配置されており、
前記カソードは、ガス透過性を有し、かつ前記アノードおよび前記隔膜を挟んで前記電解質溶液と隣接するように配置されている、
請求項１〜５のいずれか一項に記載の微生物燃料電池。
【請求項９】
微生物燃料電池においてアノードとして使用される電極であって、
タングステンまたは酸化タングステンを含み、
その表面から深さ１００ｎｍまでの表層における前記タングステンおよび前記酸化タングステンの合計質量比は、３〜１００質量％の範囲内である、
微生物燃料電池用電極。
【請求項１０】
導電体からなる電極本体と、
前記電極本体の表面に配置された、タングステンおよび／または酸化タングステンを合計３〜１００質量％含む触媒層と、
を有する、請求項９に記載の微生物燃料電池用電極。
【請求項１１】
前記導電体は、炭素である、請求項１０に記載の微生物燃料電池用電極。
【発明の詳細な説明】
【技術分野】
【０００１】
本発明は、微生物燃料電池、および前記微生物燃料電池においてアノードとして使用される電極に関する。
【背景技術】
【０００２】
畜産農家にとって、畜舎から出る廃水の処理は、多大なコストおよび労力を要するため、大きな負担となっている。一方、微生物燃料電池は、微生物による有機物の酸化によって電気エネルギーを生産できるだけでなく、有機廃棄物の分解処理も同時に行うことができる。このため、微生物燃料電池は、畜舎における廃水処理などの様々な用途において有用な新技術として期待されている。
【０００３】
一般的に、微生物燃料電池は、電解槽と、電解槽内に収容された電子供与微生物を含む電解質溶液と、電解質溶液に接触するように配置されたアノードおよびカソードと、を有する。アノードとしては、通常、グラファイトやカーボンクロス、カーボンフェルトなどの、特別な表面処理がなされていない炭素電極が使用される（例えば、非特許文献１参照）。
【先行技術文献】
【非特許文献】
【０００４】
【非特許文献１】K. P. Nevin, et al., "Power output and columbic efficiencies from biofilms of Geobacter sulfurreducens comparable to mixed community microbial fuel cells", Environmental Microbiology, Vol. 10, pp. 2505-2514.
【発明の概要】
【発明が解決しようとする課題】
【０００５】
従来の微生物燃料電池には、出力電流密度が低いという問題があり、実用化のためには出力電流密度の向上が必要である。一般的に、微生物燃料電池における出力電流密度は、微生物からアノードへの電荷移動効率に依存する。前述のとおり、従来の微生物燃料電池では、特別な表面処理がなされていない炭素電極がアノードとして使用されていた。このため、出力電流密度向上の観点からは、アノードに改善の余地があると期待される。
【０００６】
本発明は、かかる点に鑑みてなされたものであり、特別な表面処理がなされていない炭素電極をアノードとして有する従来の微生物燃料電池よりも出力電流密度に優れる微生物燃料電池、およびそれに用いられる電極を提供することを目的とする。
【課題を解決するための手段】
【０００７】
本発明者らは、アノードとして用いる電極の表面にタングステンまたは酸化タングステンを存在させることで上記課題を解決できることを見出し、さらに検討を加えて本発明を完成させた。
【０００８】
すなわち、本発明は、以下の微生物燃料電池に関する。
【０００９】
［１］電解槽と、前記電解槽内に収容され、少なくともその一部が１種または２種以上の電子供与微生物を含む電解質溶液と、前記電解質溶液に接触するように配置されたアノードと、前記電解質溶液に接触するように、またはカチオン透過性の隔膜を挟んで前記電解質溶液と隣接するように配置されたカソードと、を有し、前記アノードは、タングステンまたは酸化タングステンを含み、前記アノードの表面から深さ１００ｎｍまでの表層における前記タングステンおよび前記酸化タングステンの合計質量比は、３〜１００質量％の範囲内である、微生物燃料電池。
［２］前記アノードは、導電体からなる電極本体と、前記電極本体の表面に配置された、タングステンおよび／または酸化タングステンを合計３〜１００質量％含む触媒層と、を有する、［１］に記載の微生物燃料電池。
［３］前記アノードは、タングステンを含む、［１］または［２］に記載の微生物燃料電池。
［４］前記アノードは、酸化タングステンを含む、［１］または［２］に記載の微生物燃料電池。
［５］前記導電体は、炭素である、［２］に記載の微生物燃料電池。
［６］前記電解槽は、前記電子供与微生物を含む前記電解質溶液を収容するアノード槽と、前記アノード槽に対してカチオン透過性の隔膜を挟んで配置され、前記電解質溶液を収容するカソード槽とを含み、前記アノードは、前記アノード槽内の前記電解質溶液に接触するように配置され、前記カソードは、前記カソード槽内の前記電解質溶液に接触するように配置されている、［１］〜［５］のいずれか一項に記載の微生物燃料電池。
［７］前記電解槽は、前記電子供与微生物を含む前記電解質溶液を収容し、前記アノードは、前記電解質溶液に接触するように配置され、前記カソードは、ガス透過性を有し、かつ前記隔膜を挟んで前記電解質溶液と隣接するように配置されている、［１］〜［５］のいずれか一項に記載の微生物燃料電池。
［８］前記電解槽は、前記電子供与微生物を含む前記電解質溶液を収容し、前記アノードは、液体透過性を有し、かつ前記電解質溶液に接触するように配置され、前記隔膜は、前記アノードを挟んで前記電解質溶液と隣接するように配置されており、前記カソードは、ガス透過性を有し、かつ前記アノードおよび前記隔膜を挟んで前記電解質溶液と隣接するように配置されている、［１］〜［５］のいずれか一項に記載の微生物燃料電池。
【００１０】
また、本発明は、以下の微生物燃料電池用電極に関する。
【００１１】
［９］微生物燃料電池においてアノードとして使用される電極であって、タングステンまたは酸化タングステンを含み、その表面から深さ１００ｎｍまでの表層における前記タングステンおよび前記酸化タングステンの合計質量比は、３〜１００質量％の範囲内である、微生物燃料電池用電極。
［１０］導電体からなる電極本体と、前記電極本体の表面に配置された、タングステンおよび／または酸化タングステンを合計３〜１００質量％含む触媒層と、を有する、［９］に記載の微生物燃料電池用電極。
［１１］前記導電体は、炭素である、［１０］に記載の微生物燃料電池用電極。
【発明の効果】
【００１２】
本発明によれば、従来の微生物燃料電池よりも出力電流密度に優れる微生物燃料電池を提供することができる。
【図面の簡単な説明】
【００１３】
【図１】実施の形態１に係る微生物燃料電池の構成を示す模式図である。
【図２】実施の形態２に係る微生物燃料電池の構成を示す模式図である。
【図３】実施の形態３に係る微生物燃料電池の構成を示す模式図である。
【図４】実施例１における電圧測定の結果を示すグラフである。
【図５】実施例１における電圧測定の結果を示すグラフである。
【図６】図６Ａ，Ｂは、実施例２で使用したガラス瓶（電解槽）の構成を示す模式図である。
【図７】実施例２における電圧測定の結果を示すグラフである。
【発明を実施するための形態】
【００１４】
以下、本発明の実施の形態について、図面を参照して詳細に説明する。
【００１５】
［実施の形態１］
実施の形態１では、２槽方式の微生物燃料電池について説明する。
【００１６】
図１は、実施の形態１に係る微生物燃料電池１００の構成を示す模式図である。図１に示されるように、微生物燃料電池１００は、電解槽１１０、電解質溶液１２０、電子供与微生物１３０、隔膜１４０、アノード１５０およびカソード１６０を有する。本実施の形態に係る微生物燃料電池１００では、電解槽１１０は、カチオン透過性の隔膜１４０によりアノード槽１１２とカソード槽１１４とに分けられている。
【００１７】
電解槽１１０は、微生物燃料電池１００の本体部を構成し、電解質溶液１２０を収容する。前述のとおり、電解槽１１０は、アノード槽１１２およびカソード槽１１４を含む。アノード槽１１２およびカソード槽１１４は、カチオン透過性の隔膜１４０を挟んで互いに隣接して配置されている。また、カソード槽１１４は、酸素を含む空気を電解質溶液１２０に供給できるように構成されている。
【００１８】
電解質溶液１２０は、１種または２種以上の電解質を含有する水溶液である。電解質の種類は、水中で電離可能な物質であれば特に限定されない。電解質の例には、ＮａＨ２ＰＯ４／Ｎａ２ＨＰＯ４、ＫＨ２ＰＯ４／Ｋ２ＨＰＯ４、ＮａＣＯ３／ＮａＨＣＯ３、ＮａＣｌ、ＫＣｌ、ＮＨ４Ｃｌなどが含まれる。
【００１９】
アノード槽１１２に収容される電解質溶液１２０には、電子供与微生物１３０、および燃料となる有機物も添加される。また、アノード槽１１２に収容される電解質溶液１２０には、さらに必要に応じて電子メディエータや導電性微粒子などの電子伝達性介在物質を添加してもよい。一方、カソード槽１１４に収容される電解質溶液１２０には、フェリシアン化カリウム（鉄化合物イオン）や酸素、鉄イオン、硝酸イオン、硫酸イオンなどの電子を受容可能な物質が添加される。
【００２０】
電子供与微生物１３０の種類は、１種であってもよいし、２種以上であってもよい。有機廃水や汚泥などを燃料として使用する場合は、外部から電子供与微生物を加えなくとも、それらに生息する電子供与微生物をそのまま利用することができる。たとえば、シュードモナスやジオバクターは、土壌や淡水、海水などの自然環境の至るところに生息しているため、有機廃水や汚泥などを燃料とすれば、外部から添加することなく利用できる。
【００２１】
燃料となる有機物の種類は、電子供与微生物１３０が代謝可能であれば、特に限定されない。燃料となる有機物としては、アルコールや単糖類、多糖類などの有用資源だけでなく、農産業廃棄物や有機廃液、し尿、汚泥、食物残渣などの未利用資源（有機性廃棄物）も使用することができる。燃料となる有機物は、アノード槽１１２における電子供与微生物１３０の維持および増殖のため、また微生物燃料電池１００を連続して稼働させるため、必要に応じて追加される。
【００２２】
隔膜１４０は、カチオンを選択的に透過させうる膜であり、アノード槽１１２とカソード槽１１４との間に配置されている。隔膜１４０の種類は、カチオンを選択的に透過させることができれば、特に限定されない。隔膜１４０の例には、プロトン交換膜が含まれる。プロトン交換膜は、プロトン伝導性のイオン交換高分子電解質からなる膜である。プロトン交換膜の素材の例には、パーフルオロスルホン酸系のフッ素イオン交換樹脂、有機／無機複合化合物が含まれる。パーフルオロスルホン酸系のフッ素イオン交換樹脂は、例えば、スルホ基および／またはカルボキシル基を有するパーフルオロビニルエーテルを基礎とする重合単位と、テトラフルオロエチレンを基礎とする重合単位とを含む共重合体を含む。そのようなフッ素イオン交換樹脂としては、ナフィオン（登録商標）が知られている。また、有機／無機複合化合物は、炭化水素系高分子（例えばポリビニルアルコール）および無機化合物（例えばタングステン酸）が複合化した化合物からなる物質である。これらの素材からなる膜は、市販されている。
【００２３】
アノード１５０は、少なくともその一部がアノード槽１１２内の電解質溶液１２０に接触するように配置される。たとえば、アノード１５０は、電解質溶液１２０に浸漬されてもよいし、アノード槽１１２の内壁の一部を構成するように配置されてもよい。アノード１５０の形状は、特に限定されない。たとえば、アノード１５０は、クロスなどの平面形状であってもよいし、ブラシ状や棒状などの立体形状であってもよい。
【００２４】
本実施の形態に係る微生物燃料電池１００は、アノード１５０の表面にタングステンまたは酸化タングステンが存在することを一つの特徴とする。アノード１５０は、タングステンおよび酸化タングステンの一方のみを含んでいてもよいし、両方を含んでいてもよい。このようにアノード１５０の表面にタングステンまたは酸化タングステンを存在させることで、特別な表面処理がなされていない炭素電極よりも出力電流密度を向上させることができる（実施例参照）。出力密度が向上する原理は不明であるが、電子伝達の中間体（例えば、水素やギ酸、シトクロム、リボフラビン、ナノワイヤ、メタノール、エタノールなど）とタングステンまたは酸化タングステンとが高親和性を示して、電子を受け渡ししやすくしているためと推察される（原理がこれに限定されるものではない）。
【００２５】
アノード１５０の表層（例えば表面から深さ１００ｎｍまでの部分）におけるタングステンおよび酸化タングステンの合計質量比は、３〜１００％の範囲内が好ましく、１０〜１００％の範囲内がより好ましく、２５〜１００％の範囲内がさらに好ましく、５０〜１００％の範囲内が特に好ましい。アノード１５０の表面粗さが大きい場合は、より厚い部分（例えば表面から深さ１μｍ、１０μｍまたは１００μｍまでの部分）におけるタングステンおよび酸化タングステンの合計質量比を算出してもよい。
【００２６】
アノード１５０の構成は、特に限定されない。たとえば、アノード１５０は、タングステンおよび／または酸化タングステン（合計１００質量％）を成形することで作製されてもよいし、タングステンおよび／または酸化タングステンを合計３質量％以上１００質量％未満含む組成物を成形することで作製されてもよい。また、アノード１５０は、他の導電性材料からなる電極本体の表面に、タングステンおよび／または酸化タングステンを合計３〜１００質量％含む触媒層を形成することで作製されてもよい。
【００２７】
タングステンおよび／または酸化タングステンを成形することでアノード１５０を作製する場合は、例えばタングステンまたは酸化タングステンを棒状または板状に成形すればよい。
【００２８】
また、タングステンおよび／または酸化タングステンを合計３〜１００質量％含む組成物を成形することでアノード１５０を作製する場合は、例えばタングステン粉末および／または酸化タングステン粉末を含む組成物を成形すればよい。タングステン粉末または酸化タングステン粉末を用いてアノード１５０を作製する場合、タングステン粉末および酸化タングステン粉末の平均粒径は、特に限定されないが、例えば１０〜５００ｎｍ程度であればよい。平均粒径が小さい粉末を使用することは、アノード１５０の表面積の増大に繋がるため好ましいが、製造コストの増大にも繋がる。したがって、現実的には、平均粒径が１０〜５００ｎｍ程度の粉末を使用すればよい。
【００２９】
また、タングステン粉末および／または酸化タングステン粉末を含む組成物を用いてアノード１５０を作製する場合は、他の物質としては導電性の高い物質を使用することが好ましい。たとえば、炭素は、自然界に豊富に存在し、かつ安価であり、かつ微生物が付着しやすいことから、タングステンおよび／または酸化タングステンと組み合わせる物質として好ましい。たとえば、炭素粉末を使用する場合、炭素粉末の平均粒径は、特に限定されないが、例えば１〜４０ｎｍ程度であればよい。平均粒径が小さい粉末を使用することは、アノード１５０の表面積の増大に繋がるため好ましいが、製造コストの増大にも繋がる。したがって、現実的には、平均粒径が１〜４０ｎｍ程度の粉末を使用すればよい。
【００３０】
また、タングステン粉末および／または酸化タングステン粉末を含む組成物の成形を容易にする観点からは、樹脂バインダーを添加することが好ましい。樹脂バインダーの種類は、特に限定されないが、水素イオン伝導性を有する樹脂が好ましい。そのような樹脂の例には、ナフィオン（登録商標）が含まれる。たとえば、遊星ボールミルや乳鉢などを用いて、タングステン（または酸化タングステン）粉末と、炭素粉末と、イオン伝導性ポリマー溶液との混合物を調製し、得られた混合物を棒状または板状のキャビティを有する成形型に導入し、加熱することで、アノード１５０を作製することができる。
【００３１】
他の導電性材料からなる電極本体の表面に、タングステンまたは酸化タングステンを３〜１００質量％含む触媒層を形成することでアノード１５０を作製する場合、電極本体の形状は、特に限定されない。電極本体の形状の例には、クロス形状、棒状、ブラシ状が含まれる。また、電極本体の素材も、特に限定されない。前述のとおり、炭素は、自然界に豊富に存在し、かつ安価であることから、電極本体の素材としても好ましい。たとえば、遊星ボールミルや乳鉢などを用いて、タングステン（または酸化タングステン）粉末と、炭素粉末と、イオン伝導性ポリマー溶液との混合物を調製し、得られた混合物をインクジェット装置やバーコーターなどを用いて電極本体の表面に塗布し、加熱することで、アノード１５０を作製することができる。混合物に含まれる各成分は、上述のものを使用すればよい。たとえば、ホットプレス機を用いて加熱（圧着）する場合は、１２０〜１５０℃で１０分〜１時間、１０〜１００ｋｇｆ／ｃｍ２の圧力で圧着すればよい。
【００３２】
カソード１６０は、少なくともその一部がカソード槽１１４内の電解質溶液１２０に接触するように配置される。たとえば、カソード１６０は、電解質溶液１２０に浸漬されてもよいし、カソード槽１１４の内壁の一部を構成するように配置されてもよい。カソード１６０の素材は、導電性を有していれば特に限定されない。カソード１６０の素材の例には、プラチナや二酸化鉛、コバルト、コバルト化合物、酸化マンガン、金紅石、鉄、鉄化合物、フタロシアニン化合物などが含まれる。カソード１６０の形状も、特に限定されない。たとえば、カソード１６０は、クロスなどの平面形状であってもよいし、ブラシ状や棒状などの立体形状であってもよい。
【００３３】
図１に示されるように、本実施の形態に係る微生物燃料電池１００では、アノード槽１１２内において、電子供与微生物１３０により酢酸が二酸化炭素に分解される際に、水素イオンと電子が生成される。酢酸は、燃料として供給された有機物に由来するものである。ここでは酢酸を例として説明しているが、燃料として供給された有機物は、電子供与微生物１３０により低分子糖類に分解される。また、低分子糖類は、電子供与微生物１３０により酢酸に分解される。これらの過程においても、水素イオンと電子が生成される。
【００３４】
有機物の分解により生成された水素イオンは、隔膜１４０を透過してアノード槽１１２からカソード槽１１４に移動する。一方、有機物の分解により生成された電子は、アノード１５０で回収されて、外部回路を経由してカソード１６０に移動する。カソード槽１１４内では、アノード槽１１２から移動してきた水素イオンおよび電子が酸素と反応することで、水が生成される。
【００３５】
アノード槽１１２に有機物を供給し、カソード槽１１４に酸素を供給することで、上記サイクルを維持して、外部回路に電力を連続して供給することができる。
【００３６】
以上のように、本実施の形態に係る微生物燃料電池１００は、アノード１５０の表面にタングステンまたは酸化タングステンが存在しているため、特別な表面処理がなされていない炭素電極をアノードとして有する従来の微生物燃料電池よりも出力電流密度に優れている（実施例参照）。たとえば、燃料として有機廃液を使用した場合、本実施の形態に係る微生物燃料電池１００は、有機廃液から電気エネルギーを回収するだけでなく、有機廃液の浄化処理も行うことができる。
【００３７】
［実施の形態２］
実施の形態２では、単槽方式（エア・カソード方式）の微生物燃料電池について説明する。
【００３８】
図２は、実施の形態２に係る微生物燃料電池２００の構成を示す模式図である。図２に示されるように、微生物燃料電池２００は、電解槽２１０、電解質溶液１２０、電子供与微生物１３０、隔膜１４０、アノード１５０およびカソード２２０を有する。隔膜１４０およびカソード２２０は、互いに接合されており、膜・電極接合体（ＭＥＡ）２３０を構成する。
【００３９】
実施の形態２に係る微生物燃料電池２００は、電解槽２１０がアノード槽のみからなる点で、実施の形態１に係る微生物燃料電池１００と異なる。そこで、実施の形態１に係る微生物燃料電池１００と同じ構成要素については同一の符号を付し、説明を省略する。
【００４０】
電解槽２１０は、微生物燃料電池１００の本体部を構成し、電解質溶液１２０を収容する。電解槽２１０に収容される電解質溶液１２０には、電子供与微生物１３０、および燃料となる有機物も添加される。また、電解槽２１０に収容される電解質溶液１２０には、さらに必要に応じて電子メディエータや導電性微粒子などの電子伝達性介在物質を添加してもよい。
【００４１】
膜・電極接合体（ＭＥＡ）２３０は、隔膜１４０およびガス透過性を有するカソード２２０を含む。隔膜１４０およびカソード２２０は、互いに接合されている。ＭＥＡ２３０は、隔膜１４０が電解質溶液１２０に接触し、カソード２２０が外気に接触するように配置される。カソード２２０は、隔膜１４０を挟んで電解質溶液１２０と隣接するように配置されている。たとえば、ＭＥＡ２３０は、電解槽２１０の壁面の一部を構成するように配置されてもよい。カソード２２０の種類は、ガス透過性および導電性を有するものであれば特に限定されない。カソード２２０の例には、カーボンペーパーやカーボンクロス、白金粒子を担持したカーボンクロスなどが含まれる。
【００４２】
図２に示されるように、本実施の形態に係る微生物燃料電池２００では、電解槽２１０内において、電子供与微生物１３０により有機物（酢酸）が二酸化炭素に分解される際に、水素イオンと電子が生成される。有機物の分解により生成された水素イオンは、隔膜１４０を透過してカソード２２０表面に移動する。一方、有機物の分解により生成された電子は、アノード１５０で回収されて、外部回路を経由してカソード２２０に移動する。また、カソード２２０は通気性を有するため、カソード２２０表面には酸素も存在する。このような状況において、カソード２２０表面では、水素イオンおよび電子が酸素と反応することで、水が生成される。
【００４３】
実施の形態１に係る微生物燃料電池１００と同様に、電解槽２１０に有機物を供給することで、上記サイクルを維持して、外部回路に電力を連続して供給することができる。
【００４４】
本実施の形態に係る微生物燃料電池２００は、実施の形態１に係る微生物燃料電池１００と同様の効果を有する（実施例参照）。
【００４５】
なお、上記の説明では、隔膜１４０を有する微生物燃料電池２００について説明したが、単槽方式（エア・カソード方式）の微生物燃料電池では、隔膜１４０は必須の構成要件ではない。しかしながら、電池の実用性を考慮した場合は、隔膜１４０はあることが好ましい。
【００４６】
［実施の形態３］
実施の形態３では、単槽方式（両極ＭＥＡ方式）の微生物燃料電池について説明する。
【００４７】
図３は、実施の形態３に係る微生物燃料電池３００の構成を示す模式図である。図３に示されるように、微生物燃料電池３００は、電解槽２１０、電解質溶液１２０、電子供与微生物１３０、隔膜１４０、アノード３１０およびカソード２２０を有する。アノード３１０、隔膜１４０およびカソード２２０は、接合されており、膜・電極接合体（ＭＥＡ）３２０を構成する。
【００４８】
実施の形態３に係る微生物燃料電池３００は、膜・電極接合体（ＭＥＡ）３２０がアノード３１０およびカソード２２０の両方を有する点で、実施の形態２に係る微生物燃料電池２００と異なる。そこで、実施の形態１，２に係る微生物燃料電池１００，２００と同じ構成要素については同一の符号を付し、説明を省略する。
【００４９】
膜・電極接合体（ＭＥＡ）３２０は、液体透過性を有するアノード３１０、隔膜１４０およびガス透過性を有するカソード２２０を含む。これらは、アノード３１０とカソード２２０との間に隔膜１４０が位置するように積層され、互いに接合されている。ＭＥＡ３２０は、アノード３１０が電解質溶液１２０に接触し、カソード２２０が外気に接触するように配置される。カソード２２０は、アノード３１０および隔膜１４０を挟んで電解質溶液１２０と隣接するように配置されているが、アノード３１０が液体透過性を有することから、カソード２２０は、隔膜１４０を挟んで電解質溶液１２０と隣接するように配置されているともいえる。たとえば、ＭＥＡ３２０は、電解槽２１０の壁面の一部を構成するように配置されてもよい。
【００５０】
図３に示されるように、本実施の形態に係る微生物燃料電池３００では、電解槽２１０内において、電子供与微生物１３０により有機物（酢酸）が二酸化炭素に分解される際に、水素イオンと電子が生成される。有機物の分解により生成された水素イオンは、アノード３１０および隔膜１４０を透過してカソード２２０表面に移動する。一方、有機物の分解により生成された電子は、アノード３１０で回収されて、外部回路を経由してカソード２２０に移動する。また、カソード２２０は通気性を有するため、カソード２２０表面には酸素も存在する。このような状況において、カソード２２０表面では、水素イオンおよび電子が酸素と反応することで、水が生成される。
【００５１】
実施の形態１，２に係る微生物燃料電池１００，２００と同様に、電解槽２１０に有機物を供給することで、上記サイクルを維持して、外部回路に電力を連続して供給することができる。
【００５２】
本実施の形態に係る微生物燃料電池３００は、実施の形態１，２に係る微生物燃料電池１００，２００と同様の効果を有する。
【００５３】
以下、実施例を参照して本発明についてより詳細に説明するが、本発明はこれらの実施例により限定されない。
【実施例】
【００５４】
［実施例１］
本実施例では、実施の形態２に係るエア・カソード方式の微生物燃料電池（図２参照）を作製した。
【００５５】
１．アノードの作製
（１）タングステン粉末を含む触媒層を有するアノード
粒子径３０〜４０ｎｍの導電性カーボン粉末（Vulcan XC-72；CABOT社）２２５ｍｇ、粒子径５００〜６００ｎｍのタングステン粉末（Ａ２０；株式会社アライドマテリアル）２５ｍｇ、イオン伝導性ポリマー溶液（ナフィオン（登録商標）を５質量％含む溶液）２.５ｍＬを混合して、ペーストを作製した。得られたペーストをカーボンクロス（５×１０ｃｍ）の一方の面上に均一に塗布し、大気中でホットプレス機を用いてプレス（１５０℃、１０分間、圧力６０ｋｇｆ／ｃｍ２）して触媒層（厚み約１００μｍ）を形成した。触媒層におけるタングステン粉末の質量比は、６.７質量％である。触媒層におけるタングステン粉末の密度は０.５ｍｇ／ｃｍ２であり、導電性カーボン粉末の密度は４.５ｍｇ／ｃｍ２である。触媒層の表面におけるタングステン粉末の面積比は、０.１％である。
【００５６】
（２）酸化タングステン粉末を含む触媒層を有するアノード
タングステン粉末（Ａ２０）の代わりに粒子径５００〜１２００ｎｍの三酸化タングステン粉末（Ｆ１−ＷＯ３；株式会社アライドマテリアル）２５ｍｇを使用する以外は、上記と同じ手順で、カーボンクロスの上に触媒層（厚み約１００μｍ）を形成した。触媒層における三酸化タングステン粉末の質量比は、６.７質量％である。
【００５７】
（３）プラチナ粉末を含む触媒層を有するアノード
前述の導電性カーボン粉末２５ｍｇ、粒子径２〜３ｎｍのプラチナ粉末（田中貴金属工業株式会社）２５ｍｇ、前述のイオン伝導性ポリマー溶液０.５ｍＬを混合して、ペーストを作製した。得られたペーストをカーボンクロスの一方の面上に均一に塗布し、前述の条件でプレスして触媒層（厚み約１００μｍ）を形成した。触媒層におけるプラチナ粉末の質量比は、３３質量％である。
【００５８】
（４）触媒粉末を含まない触媒層を有するアノード
前述の導電性カーボン粉末２５０ｍｇ、前述のイオン伝導性ポリマー溶液２.５ｍＬを混合して、ペーストを作製した。得られたペーストをカーボンクロスの一方の面上に均一に塗布し、前述の条件でプレスして触媒層（厚み約１００μｍ）を形成した。触媒層における導電性カーボン粉末の密度は５.０ｍｇ／ｃｍ２である。
【００５９】
２．カソード（ＭＥＡ）の作製
前述の導電性カーボン２５ｍｇ、プラチナ粉末２５ｍｇ、前述のイオン伝導性ポリマー溶液０.５ｍＬを混合して、ペーストを作製した。得られたペーストをカーボンクロス（５×１０ｃｍ）の一方の面上に均一に塗布し、前述の条件でプレスして触媒層を形成した。
【００６０】
得られた積層体の触媒層の上に、前述のイオン伝導性ポリマー溶液を厚さが数μｍとなるように塗布した。さらにその上に、プロトン交換膜（Nafion-117；６.５ｃｍ×６.５ｃｍ）を載せ、前述の条件でプレスして圧着した。最終的なプラチナ触媒の密度は、０.５ｍｇ／ｃｍ２相当量である。また、プロトン交換膜の変形を防ぐために、プロトン交換膜の他方の面（カソード側ではない面）上に、前述のイオン伝導性ポリマー溶液を塗布されたカーボンクロス（５ｃｍ×５ｃｍ）を載せ、前述の条件でプレスして圧着した。
【００６１】
３．培地の調製
以下の表に示される添加物を蒸留水に加えて、２種類の培地（電解質溶液）を調製した。
【表１】
2015032536.tif 000003
【表２】
2015032536.tif 000004
【００６２】
４．微生物燃料電池の作製
電解槽として、樹脂製の角筒を準備した。角筒の内部空間の大きさは、５ｃｍ×５ｃｍ×５ｃｍである。角筒の１つの側壁には、培地などを導入するための貫通孔（導入口）が形成されている。
【００６３】
角筒の一方の開口部に、アノード用内部パッキン（５ｃｍ×５ｃｍの貫通孔が形成されている）、アノード、導電用ステンレス鋼金網、アノード用外部パッキン（貫通孔が形成されていない）およびアノード側カバーを積層し、取り付けボルトを用いて角筒に固定した。このとき、アノードの触媒層が角筒の内部空間に露出するようにアノードを配置した。
【００６４】
同様に、角筒の他方の開口部に、ＭＥＡ用内部パッキン（５ｃｍ×５ｃｍの貫通孔が形成されている）、ＭＥＡ、導電用ステンレス鋼金網、ＭＥＡ用外部パッキン（５ｃｍ×５ｃｍの貫通孔が形成されている）およびＭＥＡ側カバー（直径１.５ｃｍの貫通孔が４つ形成されている）を積層し、取り付けボルトを用いて角筒に固定した。このとき、プロトン交換膜が触媒層よりも角筒の内部空間側に位置するようにＭＥＡを配置した。
【００６５】
５．微生物燃料電池の電圧特性の測定
（１）測定１
電解質溶液としての培地１（表１）と、電子供与微生物および燃料としての１０％牛糞スラリーを同量混合した。得られた混合液を、導入口から電解槽の内部に導入した。内部を撹拌しながら室温で試験を開始し、１分ごとに電圧を測定した。外部抵抗は、１８００Ωとした。
【００６６】
図４は、タングステン粉末を含む触媒層を有するアノードを用いた場合、酸化タングステン粉末を含む触媒層を有するアノードを用いた場合、および触媒粉末を含まない（導電性カーボン粉末のみを含む）触媒層を有するアノードを用いた場合の、電圧の経時的変化を示すグラフである。なお、このグラフは、運転開始から５日経過後に槽内液を３／４置換した後の電圧の経時的変化を示している。
【００６７】
このグラフから、タングステン粉末を含む触媒層を有するアノードを用いた場合、および酸化タングステン粉末を含む触媒層を有するアノードを用いた場合は、導電性カーボン粉末のみを含む触媒層を有するアノードを用いた場合よりも、顕著に出力が向上していることがわかる。
【００６８】
（２）測定２
電解質溶液としての培地２（表２）と、電子供与微生物および燃料としての１０％牛糞スラリーを同量混合した。得られた混合液を、導入口から電解槽の内部に導入した。内部を撹拌しながら室温で試験を開始し、１分ごとに電圧を測定した。外部抵抗は、４７０Ωとした。
【００６９】
図５は、酸化タングステン粉末を含む触媒層を有するアノードを用いた場合、プラチナ粉末を含む触媒層を有するアノードを用いた場合、および触媒粉末を含まない（導電性カーボン粉末のみを含む）触媒層を有するアノードを用いた場合の、電圧の経時的変化を示すグラフである。なお、このグラフは、運転開始から２３日経過後に槽内液を３／４置換した後の電圧の経時的変化を示している。
【００７０】
このグラフから、酸化タングステン粉末を含む触媒層を有するアノードを用いた場合は、プラチナ粉末を含む触媒層を有するアノードを用いた場合、および導電性カーボン粉末のみを含む触媒層を有するアノードを用いた場合よりも、顕著に出力が向上していることがわかる。
【００７１】
測定１および測定２の結果から、タングステン粉末または酸化タングステン粉末を含む触媒層を有するアノードを用いた場合は、プラチナ粉末を含む触媒層を有するアノードを用いた場合、および導電性カーボン粉末のみを含む触媒層を有するアノードを用いた場合よりも、顕著に出力が向上していることがわかる。一般的に、微生物燃料電池では、アノードの表面積を増やすことで出力が高くなると言われている。しかしながら、本実験では、粒子径３０〜４０ｎｍの導電性カーボン粉末のみを用いた場合よりも、さらには粒子径２〜３ｎｍのプラチナ粉末を配合した場合よりも、粒子径５００ｎｍ以上のタングステン粉末または酸化タングステン粉末を配合した場合の方が、出力が高くなっていた。このことから、タングステン粉末および酸化タングステン粉末による出力増大効果は、アノードの表面積の増大によるものではなく、別の原理によるものだと考えられる。
【００７２】
［実施例２］
本実施例では、実施の形態１に係る２槽方式の微生物燃料電池（図１参照）を作製した。
【００７３】
１．アノードおよびカソードの準備
カーボンクロスのサイズを５×５ｃｍとした以外は、実施例１と同じ手順で、タングステン粉末を含む触媒層を有するカーボンクロス（５×５ｃｍ）、および触媒粉末を含まない触媒層を有するカーボンクロス（５×５ｃｍ）を作製した。これらのカーボンクロスを炭素棒に巻きつけて固定することで、アノードを作製した。一方、カソードとしては、炭素棒をそのまま使用した。
【００７４】
２．電解質溶液の調製
以下の表に示される添加物を蒸留水に加えて、２種類の電解質溶液を調製した。
【表３】
2015032536.tif 000005
【表４】
2015032536.tif 000006
【００７５】
３．微生物燃料電池の作製
アノード槽およびカソード槽として、図６Ａに示される特注のガラス瓶（容量５００ｍＬ）を２つ準備した。図６Ａに示されるように、これらのガラス瓶の側面には、内部空間と連通する内径４０ｍｍの円筒部が設けられている。また、円筒部の端部には、幅１５ｍｍ、厚さ７ｍｍのフランジが設けられている。図６Ｂに示されるように、フランジの間に円環形状のパッキンを挟んで２つのガラス瓶を接続することで、電解槽（アノード槽およびカソード槽）を構成することができる。
【００７６】
２つのフランジの間に円環形状の第１のパッキン、プロトン交換膜（セレミオンＨＳＦ）、円環形状の第２のパッキンを挟んだ状態で、クランプで２つのフランジを固定することで、プロトン交換膜により隔てられたアノード槽およびカソード槽を構成した。
【００７７】
アノード槽となるガラス瓶の中には、電解質溶液を導入した時に電解質溶液に浸漬される位置に前述のアノード（触媒層を有するカーボンクロスを巻きつけた炭素棒）を配置した。同様に、カソード槽となるガラス瓶の中には、電解質溶液を導入した時に電解質溶液に浸漬される位置に前述のカソード（炭素棒）を配置した。
【００７８】
４．微生物燃料電池の電圧特性の測定
アノード槽用の電解質溶液１（表３）と、電子供与微生物および燃料としての１０％牛糞スラリーを同量混合した。得られた混合液４００ｍＬをアノード槽に導入した。一方、カソード槽用の電解質溶液２（表４）４００ｍＬをカソード槽に導入した。アノード槽のみ内部の電解質溶液を撹拌しながら室温で試験を開始し、１分ごとに電圧を測定した。外部抵抗は、３６０Ωとした。
【００７９】
図７は、タングステン粉末を含む触媒層を有するアノードを用いた場合、および触媒粉末を含まない（導電性カーボン粉末のみを含む）触媒層を有するアノードを用いた場合の、電圧の経時的変化を示すグラフである。なお、このグラフは、運転開始から８日経過後に槽内液を３／４置換した後の電圧の経時的変化を示している。
【００８０】
このグラフから、タングステン粉末を含む触媒層を有するアノードを用いた場合は、導電性カーボン粉末のみを含む触媒層を有するアノードを用いた場合よりも、顕著に出力が向上していることがわかる。
【産業上の利用可能性】
【００８１】
本発明に係る微生物燃料電池は、例えば畜舎における廃水処理や、都市部における下水処理などにおいて有用である。
【符号の説明】
【００８２】
１００，２００，３００  微生物燃料電池
１１０，２１０  電解槽
１１２  アノード槽
１１４  カソード槽
１２０  電解質溶液
１３０  電子供与微生物
１４０  隔膜
１５０，３１０  アノード
１６０，２２０  カソード
２３０，３２０  膜・電極接合体（ＭＥＡ）
【図１】
2015032536.tif 000007
【図２】
2015032536.tif 000008
【図３】
2015032536.tif 000009
【図６】
2015032536.tif 000010
【図４】
2015032536.tif 000011
【図５】
2015032536.tif 000012
【図７】
2015032536.tif 000013